(57)【要約】【課題】本発明は、低吸水性、耐熱性、剛性、および耐薬品性などが向上したメタクリル系樹脂を提供することを目的としている。また、本発明は、重合時に重合反応の暴走を生じずに製造されるメタクリル系樹脂を提供することを目的としている。【解決手段】〈１〉メチルメタクリレート、〈２〉特定の構造で表される化合物群から選ばれた化合物、〈３〉ラジカル開始剤、を含有する組成物を重合してなることを特徴とするメタクリル系樹脂。【効果】透明性、低吸水性、耐熱性、剛性、および耐薬品性などに優れたメタクリル系樹脂を、重合反応の暴走を伴うことなく生産性よく提供することができる。また、上記特性に優れた透明部材、ディスプレイ用透明部材、自動車用透明部材を提供することができる。【選択図】　　なし【特許請求の範囲】
【請求項１】
〈１〉メチルメタクリレート、
〈２〉下記一般式（１）（化１）〜（５）（化５）で表される化合物群から選ばれた化合物、
〈３〉ラジカル開始剤、
を含有する組成物を重合してなることを特徴とするメタクリル系樹脂。
【化１】
2004075879.tif 000011
（式中、Ｒ１は水素原子またはメチル基を表す。またｎ＝０〜３の整数を表す。）
【化２】
2004075879.tif 000012
（式中、Ｒ２は水素原子またはメチル基を表す。またｎ＝０〜３の整数を表す。）
【化３】
2004075879.tif 000013
（式中、Ｒ３、Ｒ４はそれぞれ独立に、水素原子またはメチル基を表す。）
【化４】
2004075879.tif 000014
（式中、Ｒ５は水素原子、またはメチル基を表す。）
【化５】
2004075879.tif 000015
（式中、Ｒ６は水素原子、またはメチル基を表す。）
【請求項２】
〈１〉メチルメタクリレート、
〈２〉上記一般式（１）〜（５）で表される化合物群から選ばれた化合物、
〈３〉ラジカル開始剤、
〈４〉下記一般式（６）で表される化合物、
を含有する組成物を重合してなることを特徴とするメタクリル系樹脂。
【化６】
2004075879.tif 000016
（式中、Ｒ７は水素原子またはメチル基を表す。）
【請求項３】
一般式（１）〜（５）で表される化合物群から選ばれた化合物が、
ジシクロペンタニルアクリレート、ジシクロペンタニルメタクリレート、ジシクロペンテニルアクリレート、２−（ジシクロペンテニルオキシ）エチルアクリレート、２−（ジシクロペンテニルオキシ）エチルメタクリレート、ジメチロール−トリシクロデカンジアクリレート、イソボルニルアクリレート、イソボルニルメタクリレート、シクロヘキシルアクリレート、シクロヘキシルメタクリレートのいずれかである請求項１〜２記載のメタクリル系樹脂。
【請求項４】
ラジカル開始剤が、
（ａ）１０時間半減期温度５０〜７５℃の有機過酸化物、
（ｂ）１０時間半減期温度９５〜１２０℃の有機過酸化物
からそれぞれ少なくとも１種を併用することを特徴とする請求項１〜３記載のメタクリル系樹脂。
【請求項５】
重合温度が４０〜１７０℃である、請求項１〜４記載のメタクリル系樹脂。
【請求項６】
請求項１〜５記載のメタクリル系樹脂を成形してなる透明部材。
【請求項７】
請求項１〜５記載のメタクリル系樹脂を成形してなる自動車用透明部材。
【請求項８】
請求項１〜５記載のメタクリル系樹脂を成形してなるディスプレイ用透明部材。
【発明の詳細な説明】
【０００１】
【発明の属する技術分野】
本発明は、メタクリル系樹脂およびメタクリル系樹脂から形成された透明部材、より詳しくは、メチルメタクリレート（ＭＭＡ）と特定の化合物を共重合させてなるメタクリル系樹脂に関する。
【０００２】
【従来の技術】
メタクリル樹脂（ＰＭＭＡ）は、グレージング材・ランプ・メーターカバーなどの車輌分野、光学レンズ・光学フィルター・プリンターカバーなどの弱電分野、パチンコ／ゲーム周辺部品などの雑貨分野の成形材料として、店舗用看板・大型水槽などの看板・ディスプレイ分野、カーポート・バスタブなどの建材分野、液晶用導光板・自動販売機前面板などの弱電・工業部品分野、照明カバーなどの照明器具分野の板材料として広く用いられている。
これにあって、ＰＭＭＡの耐熱性や剛性、および耐薬品性や吸水性などの物性に対する改善要求が強いが、吸水性に関しては吸水率が高いと成形品が寸法変化や屈折率変化、或いは耐熱性変化などを来たすのでその回避が吸水性改善要求の声は根強いものがある。
そこで、ＰＭＭＡの吸水性および耐熱性を改善する樹脂としてメチルメタクリレートとスチレンモノマーをランダム共重合してなるＭＳ樹脂が注目されるに至っているが、この樹脂は脆いという欠点に加え、射出成形や押出し成形などの成形材料としては用いられるが板材料としては用いられないなど、自ずと用途展開が限定されている。
【０００３】
【発明の解決しようとする課題】
本発明は、低吸水性メタクリル系樹脂を提供することを目的とし、より好ましくは、耐熱性、剛性、および耐薬品性をも向上したメタクリル系樹脂を提供することを目的としている。
【０００４】
【課題を解決するための手段】
本発明のメタクリル系樹脂は、
▲１▼〈１〉メチルメタクリレート、
〈２〉下記一般式（１）（化７）〜（５）（化１１）で表される化合物群から選ばれた化合物、
〈３〉ラジカル開始剤、
を含有する組成物を重合してなることを特徴とするメタクリル系樹脂
【０００５】
【化７】
2004075879.tif 000002
【０００６】
（式中、Ｒ１は水素原子またはメチル基を表す。またｎ＝０〜３の整数を表す。）
【０００７】
【化８】
2004075879.tif 000003
【０００８】
（式中、Ｒ２は水素原子またはメチル基を表す。またｎ＝０〜３の整数を表す。）
【０００９】
【化９】
2004075879.tif 000004
【００１０】
（式中、Ｒ３、Ｒ４はそれぞれ独立に、水素原子またはメチル基を表す。）
【００１１】
【化１０】
2004075879.tif 000005
【００１２】
（式中、Ｒ５は水素原子、またはメチル基を表す。）
【００１３】
【化１１】
2004075879.tif 000006
【００１４】
（式中、Ｒ６は水素原子、またはメチル基を表す。）
▲２▼〈１〉メチルメタクリレート、
〈２〉一般式（１）〜（５）で表される化合物群から選ばれた化合物、
〈３〉ラジカル開始剤、
〈４〉下記一般式（６）（化１２）で表される化合物、
を含有する組成物を重合してなることを特徴とするメタクリル系樹脂
【００１５】
【化１２】
2004075879.tif 000007
【００１６】
（式中、Ｒ７は水素原子、またはメチル基を表す）
▲３▼一般式（１）〜（５）で表される化合物群から選ばれた化合物が、
ジシクロペンタニルアクリレート、ジシクロペンタニルメタクリレート、ジシクロペンテニルアクリレート、２−（ジシクロペンテニルオキシ）エチルアクリレート、２−（ジシクロペンテニルオキシ）エチルメタクリレート、ジメチロール−トリシクロデカンジアクリレート、イソボルニルアクリレート、イソボルニルメタクリレート、シクロヘキシルアクリレート、シクロヘキシルメタクリレートのいずれかである▲１▼〜▲２▼記載のメタクリル系樹脂
▲４▼ラジカル開始剤が、
（ａ）１０時間半減期温度５０〜７５℃の有機過酸化物、
（ｂ）１０時間半減期温度９５〜１２０℃の有機過酸化物
からそれぞれ少なくとも１種を併用することを特徴とする▲１▼〜▲３▼記載のメタクリル系樹脂
▲５▼重合温度が４０〜１７０℃である▲１▼〜▲４▼記載のメタクリル系樹脂
▲６▼▲１▼〜▲５▼記載のメタクリル系樹脂を成形してなる透明部材、自動車用透明部材、ディスプレイ用透明部材
からなる。
【００１７】
【発明の実施の形態】
以下、本発明について具体的に説明する。
メタクリル系樹脂
本発明のメタクリル系樹脂は、
〈１〉メチルメタクリレート、
〈２〉前記一般式（１）〜（５）で表される化合物群から選ばれた化合物、
〈３〉ラジカル開始剤、
を含有する組成物であり、より好ましくは、
〈１〉メチルメタクリレート、
〈２〉前記一般式（１）〜（５）で表される化合物群から選ばれた化合物、
〈３〉ラジカル開始剤、
〈４〉前記一般式（６）で表される化合物、
を含有する組成物を共重合してなる。
【００１８】
前記一般式（１）〜（５）で表される化合物群から選ばれる化合物としては、具体例として以下の化合物が挙げられる。
一般式（１）の化合物としては、ジシクロペンタニルアクリレート、ジシクロペンタニルメタクリレート、２−（ジシクロペンタニルオキシ）エチルアクリレート、２−（ジシクロペンタニルオキシ）エチルメタクリレート、２−（ジシクロペンタニルオキシ）エチル−２’−（アクリロイルオキシ）エチルエーテル、２−（ジシクロペンタニルオキシ）エチル−２’−（メタクリロイルオキシ）エチルエーテル、２−｛２−（ジシクロペンタニルオキシ）エチルオキシ｝−１−｛２’−（アクリロイルオキシ）エチルオキシ｝エタン、２−｛２−（ジシクロペンタニルオキシ）エチルオキシ｝−１−｛２’−（メタクリロイルオキシ）エチルオキシ｝エタン等が挙げられる。
【００１９】
一般式（２）の化合物としては、ジシクロペンテニルアクリレート、ジシクロペンテニルメタクリレート、２−（ジシクロペンテニルオキシ）エチルアクリレート、２−（ジシクロペンテニルオキシ）エチルメタクリレート、２−（ジシクロペンテニルオキシ）エチル−２’−（アクリロイルオキシ）エチルエーテル、２−（ジシクロペンテニルオキシ）エチル−２’−（メタクリロイルオキシ）エチルエーテル、２−｛２−（ジシクロペンテニルオキシ）エチルオキシ｝−１−｛２’−（アクリロイルオキシ）エチルオキシ｝エタン、２−｛２−（ジシクロペンテニルオキシ）エチルオキシ｝−１−｛２’−（メタクリロイルオキシ）エチルオキシ｝エタン等が挙げられる。
【００２０】
一般式（３）の化合物としては、ジメチロール−トリシクロデカンジアクリレート、ジメチロール−トリシクロデカンジメタクリレート等が挙げられる。
【００２１】
一般式（４）の化合物としては、イソボルニルアクリレート、イソボルニルメタクリレート等が挙げられる。
【００２２】
一般式（５）の化合物としては、シクロヘキシルアクリレート、シクロヘキシルメタクリレート等が挙げられる。
【００２３】
また、一般式（１）〜（５）で表される化合物群から選ばれる化合物で特に好ましいのは、ジシクロペンタニルアクリレート、ジシクロペンタニルメタクリレート、ジシクロペンテニルアクリレート、２−（ジシクロペンテニルオキシ）エチルアクリレート、２−（ジシクロペンテニルオキシ）エチルメタクリレート、ジメチロール−トリシクロデカンジアクリレート、イソボルニルアクリレート、イソボルニルメタクリレート、シクロヘキシルアクリレート、およびシクロヘキシルメタクリレートである。
【００２４】
なお、前記一般式（６）で表される化合物とは、具体的には、Ｎ−（３−イソプロペニル−α，α−ジメチルベンジル）−２−メタクリロイルオキシエチルカルバメート、Ｎ−（３−イソプロペニル−α，α−ジメチルベンジル）−１−メタクリロイルオキシプロパン−２−イルカルバメートである。
【００２５】
これら一般式（１）〜（５）で表される化合物群から選ばれた化合物をラジカル開始剤の存在下でＭＭＡと共重合することにより低吸水性のＰＭＭＡをなす。更に、一般式（１）〜（５）で表される化合物群から選ばれた化合物に一般式（６）で表される化合物を含有させた組成物をラジカル開始剤の存在下でＭＭＡと共重合することにより、低吸水性は勿論のこと、耐熱性、剛性、および耐薬品性などの物性も向上したＰＭＭＡをなす。
【００２６】
ここで、ＭＭＡとの使用割合は、低吸水性をはじめとする諸物性の向上を十分かつ効果的に発揮せしめるために、ＭＭＡ１００重量部に対し、一般式（１）〜（５）で表される化合物群から選ばれた化合物は５〜５０重量部の範囲であることが好ましい。
尚、一般式（１）〜（５）で表される化合物群からは２種以上の化合物を選択して用いてもよいが、その場合の使用割合はＭＭＡ１００重量部に対し、一般式（１）〜（５）で表される化合物の総量が５〜５０重量部の範囲であることが好ましい。
【００２７】
一方、一般式（６）で表される化合物を併用する場合のＭＭＡとの使用割合は、ＭＭＡ１００重量部に対し、一般式（６）で表される化合物は５〜５０重量部の範囲が好ましい。また、この場合には一般式（６）で表される化合物の重量部≧一般式（１）〜（５）で表される化合物群から選ばれた化合物の重量部であることがより好ましい。
【００２８】
本発明ではラジカル開始剤としては特に制限されるものではないが、
（ａ）１０時間半減期温度５０〜７５℃の有機過酸化物
（ｂ）１０時間半減期温度９５〜１２０℃の有機過酸化物
から、それぞれ少なくとも１種を併用するとより好ましい。
【００２９】
（ａ）１０時間半減期温度５０〜７５℃の有機過酸化物（有機過酸化物（ａ））としては、２，４−ジクロロベンゾイルパーオキサイド、ｔ−ブチルパーオキシピバレート、３，５，５−トリメチルヘキサノイルパーオキサイド、オクタノイルパーオキサイド、デカノイルパーオキサイド、ラウロイルパーオキサイド、サクシニックアシッドパーオキサイド、アセチルパーオキサイド、ｔ−ブチルパーオキシ−２−エチルヘキサノエイト、ｍ−トルオイルパーオキサイド、ベンゾイルパーオキサイドなどが挙げられる。
また、（ｂ）１０時間半減期温度が９５〜１２０℃の有機過酸化物（以下、有機過酸化物（ｂ））としては、ｔ−ブチルパーオキシマレイックアシッド、ｔ−ブチルパーオキシラウレート、ｔ−ブチルパーオキシ−３，５，５−トリメチルヘキサノエート、シクロヘキサノンパーオキサイド、ｔ−ブチルパーオキシイソプロピルカーボネート、２，５−ジメチル−２，５−ジ（ベンゾイルパーオキシ）ヘキサン、２，２−ビス（ｔ−ブチルパーオキシ）オクタン、ｔ−ブチルパーオキシアセテート、２，２−ビス（ｔ−ブチルパーオキシ）ブタン、ｔ−ブチルパーオキシベンゾエート、ｎ−ブチル−４，４−ビス（ｔ−ブチルパーオキシ）バレレート、ジ−ｔ−ブチル−ジパーオキシイソフタレート、メチルエチルケトンパーオキサイド、ジクミルパーオキサイド、２，５−ジメチル（ｔ−ブチルパーオキシ）ヘキサン、ｔ−ブチルクミルパーオキサイドなどが挙げられる。
【００３０】
有機過酸化物（ａ）と、有機過酸化物（ｂ）との使用割合は、有機過酸化物（ａ）≧有機過酸化物（ｂ）であるとより好ましい。また、有機過酸化物（ｂ）は、１０時間半減期温度が９５〜１１０℃であるのがさらにより好ましい。
【００３１】
共重合に際し、ラジカル開始剤として、有機過酸化物（ａ）と有機過酸化物（ｂ）とを併用すると、１０時間半減期温度５０〜７５℃の有機過酸化物（ａ）がまず作用して重合が開始し初期重合が進み、そして、ある段階で、１０時間半減期温度９５〜１２０℃の有機過酸化物（ｂ）が作用して更に重合が進むと共に架橋が進行すると考えられる。このため、ラジカル開始剤として、有機過酸化物（ａ）と有機過酸化物（ｂ）とを併用することにより、共重合反応がマイルドに進行し、重合反応の暴走を回避しやすい。
ラジカル開始剤の使用量は、共重合に供される組成物に対して、ラジカル開始剤の総量が０．０１〜５重量％の範囲となる量であることが好ましい。
【００３２】
なお、本発明のメタクリル系樹脂を製造するに際しては、他の重合性モノマーを適宜加えてもよい。
【００３３】
このようにして調製した組成物は脱気を施して共重合に備える。
共重合はどのような方法で行ってもよく、例えば注型重合では、次のように行うことができる。尚、注型重合するに当たっては、離型剤を用いても用いなくてもよい。
【００３４】
注型重合は、所望の形状の樹脂成型体をなす鋳型の空間部に先に調製した組成物を注入し加熱重合を行い、その後脱型して成型体を得る重合法である。ここで、該鋳型には組成物を封じ込める、組成物の重合硬化収縮に鋳型を追随させるなどの目的のためにガスケットを配設する。
平板の樹脂成型体を得るには、ガラスやステンレスからなる鋳型を選択し、ガスケットとしては塩化ビニルやシリコン樹脂製のシートやチューブから選択して用いるのが一般的である。
本発明における共重合の加熱温度は組成物およびラジカル開始剤の種類や使用量にもよるが、通常は４０〜１７０℃であるのが望ましい。より具体的には、加熱初期の温度が４０℃以上、好ましくは５０℃以上、より好ましくは６０℃以上であって、加熱終期の温度が１７０℃以下、好ましくは１５０℃以下、より好ましくは１３０℃以下であるのが望ましく、それぞれの温度範囲において、一定温度に保つ時間および昇温速度を適宜選択し、段階的に昇温する温度条件とするのが望ましい。また、重合時間は、加熱温度にもよるが、通常は４〜７時間、好ましくは５〜７時間であるのが望ましい。
【００３５】
本発明のメタクリル系樹脂において、吸水性の指標である吸水率は、例えば、ＡＳＴＭ　　Ｄ５７０法で厚さ２ｍｍの樹脂板において、通常は０．４９％以下であり、好ましくは０．４４％以下、より好ましくは０．３９％以下である。一方、耐熱性の指標であるＴｇは、通常は１２０℃以上であり、好ましくは１２５℃以上、より好ましくは１３０℃以上である。また、剛性の指標である曲げ弾性率は、通常は３．２ＧＰａ以上、好ましくは３．６ＧＰａ以上、より好ましくは４．０ＧＰａ以上である。
なお、本発明のメタクリル系樹脂は、アセトンやトルエンなどの有機溶剤、苛性ソーダや硫酸などの無機アルカリ／無機酸の水溶液に対し耐性も有している。
【００３６】
本発明のメタクリル系樹脂は、低吸水性、耐熱性、剛性、および耐薬品性などへの要求が現行のＰＭＭＡを相当程度超える分野に好適に用いることができる。例えば、既存のグレージング材、各種のカバー、看板などに物性が向上した材として置き換えが可能である。また、透明部材、とりわけディスプレイ用透明部材、或いは自動車用透明部材などとして有用である。
ディスプレイ用透明部材としては、具体的には、リアプロジェクター用成形部品（拡散型リアプロジェクション・スクリーン、レンチキュラー・スクリーン、球面レンズ型／直交レンチキュラー型レンズアレイ・スクリーン、フレネルレンズ付拡散型／フレネルレンズ付レンチキュラー・スクリーン、リアプロジェクションＴＶ用投写レンズ、リアプロジェクションＴＶ用前面板など）、ＰＤＰ前面板、液晶プラスチック基板、有機ＥＬ基板、タッチパネル基板などが挙げられる。一方、自動車用透明部材としては、具体的には、ヘッド／テールランプレンズ、ランプカバー、ルーフ窓、リヤクォーター窓、フロント／リヤパネル、バイザーなどが挙げられる。
【００３７】
【実施例】
以下、実施例に基づいて本発明をさらに具体的に説明するが、本発明はこれらの実施例に限定されるものではない。尚、以下の実施例および比較例において、重量部はｇを表わす。
〈評価方法〉
樹脂の各物性の評価は、以下のようにして行った。
【００３８】
2004075879.tif 000008
【００３９】
（調製例１）
攪拌機、温度計、乾燥管および滴下ロートを備えた四つ口フラスコに３−イソプロペニル−α，α−ジメチルベンジルイソシアネート１５０．０ｇ、ジブチルスズラウレート０．０７ｇを仕込み、内温４５〜５０℃で２−ヒドロキシエチルメタクリレート９７．０ｇを２時間かけて滴下した。その後、５０℃で８時間熟成反応を行って化合物（６−１）を得た。
【００４０】
（調製例２）
攪拌機、温度計、乾燥管および滴下ロートを備えた四つ口フラスコに３−イソプロペニル−α，α−ジメチルベンジルイソシアネート１５０．０ｇ、ジブチルスズラウレート０．０７ｇを仕込み、内温４５〜５０℃で２−メチル−１−メタクリロイルオキシエタノール１０７．５ｇを２時間かけて滴下した。その後、５０℃で８時間熟成反応を行って化合物（６−２）を得た。
【００４１】
【実施例１】
ＭＭＡ１００重量部とイソボルニルアクリレート（ＩＢＡ）１５重量部の混合液に、ベンゾイルパーオキサイド０．３重量部とｔ−ブチルパーオキシ−３，５，５−トリメチルヘキサノエート０．３重量部を添加混合し、その後脱気して重合に備えた。
この組成物を一辺が２００ｍｍのガラス板に塩化ビニル製のガスケットを配した空間距離が２ｍｍの注型重合用鋳型に注入し、６０℃で２時間一定温度に保った後、７０℃から１３０℃まで２時間かけて昇温、その後１３０℃で１時間一定温度に保って重合を行った。
重合中８０℃付近で重合がやや暴走し、脱型して得られた樹脂板にはワカメ現象が僅かに認められた。
【００４２】
【実施例２】
ＭＭＡ１００重量部とシクロヘキシルメタクリレート（ＣＨＭＡ）１０重量部の混合液に、ベンゾイルパーオキサイド０．３重量部とｔ−ブチルパーオキシ−３，５，５−トリメチルヘキサノエート０．３重量部を添加混合し、その後脱気して重合に備えた。
この組成物を実施例１に示したと同じ注型重合用鋳型に注入し、６０℃で２時間一定温度に保った後、６０℃から１３０℃まで３時間かけて昇温、その後１３０℃で１時間一定温度に保って重合を行った。
重合中７５℃付近で重合がやや暴走し、得られた樹脂板にはワカメ現象が僅かに認められた。
【００４３】
【実施例３】
ＭＭＡ１００重量部、調製例１に記載の化合物（６−１）２５重量部、およびジシクロペンタニルメタクリレート（ＤＣＰｔａＭＡ）２５重量部の混合液に、ｔ−ブチルパーオキシ−２−エチルヘキサノエート０．２重量部とｔ−ブチルパーオキシ−３，５，５−トリメチルヘキサノエート０．１重量部を添加混合し、その後脱気して重合に備えた。
この組成物を実施例１に示したと同じ注型重合用鋳型に注入し、７０℃で２時間一定温度に保った後、７０℃から１３０℃まで２時間かけて昇温、その後１３０℃で１時間一定温度に保って重合を行った。
重合中何ら異常は認められず、脱型して面状態が良好な透明樹脂板を得た。
【００４４】
【実施例４】
ＭＭＡ１００重量部、調製例１に記載の化合物（６−１）４０重量部、およびジシクロペンテニルオキシエチルメタクリレート（ＤＣＰｔｅＯＥＭＡ）２０重量部の混合液に、ベンゾイルパーオキサイド０．３重量部とｔ−ブチルパーオキシラウレート０．２重量部を添加混合し、その後脱気して重合に備えた。
この組成物を実施例１に示したと同じ注型重合用鋳型に注入し、６０℃で２時間一定温度に保った後、６０℃から１１０℃まで２時間かけて昇温、その後１１０℃で１時間、継いで１３０℃で１時間各々一定温度に保って重合を行った。
重合中何ら異常は認められず、脱型して面状態が良好な透明樹脂板を得た。
【００４５】
【実施例５】
ＭＭＡ１００重量部、調製例１に記載の化合物（６−１）２５重量部、およびジメチロール−トリシクロデカンジアクリレート（ＤＭＴＣＤＤＡ）２０重量部の混合液に、ベンゾイルパーオキサイド０．３重量部とｔ−ブチルパーオキシ−３，５，５−トリメチルヘキサノエート０．３重量部を添加混合し、その後脱気して重合に備えた。
この組成物を実施例１に示したと同じ注型重合用鋳型に注入し、６０℃で２時間一定温度に保った後、６０℃から１３０℃まで３時間かけて昇温、その後１３０℃で１時間一定温度に保って重合を行った。
重合中何ら異常は認められず、脱型して面状態が良好な透明樹脂板を得た。
【００４６】
【実施例６】
ＭＭＡ１００重量部、調製例１に記載の化合物（６−１）３０重量部、およびイソボルニルメタクリレート（ＩＢＭＡ）３０重量部の混合液に、ｔ−ブチルパーオキシ−２−エチルヘキサノエート０．２重量部とｔ−ブチルパーオキシ−３，５，５−トリメチルヘキサノエート０．１重量部を添加混合し、その後脱気して重合に備えた。
この組成物を実施例１に示したと同じ注型重合用鋳型に注入し、７０℃で２時間一定温度に保った後、７０℃から１３０℃まで４時間かけて昇温、その後１３０℃で１時間一定温度に保って重合を行った。
重合中何ら異常は認められず、脱型して面状態が良好な透明樹脂板を得た。
【００４７】
【実施例７】
ＭＭＡ１００重量部、調製例２に記載の化合物（６−２）２０重量部、およびジシクロペンテニルアクリレート（ＤＣＰｔｅＡ）１５重量部の混合液に、ベンゾイルパーオキサイド０．３重量部とｔ−ブチルパーオキシラウレート０．２重量部を添加混合し、その後脱気して重合に備えた。
この組成物を実施例１に示したと同じ注型重合用鋳型に注入し、６０℃で２時間一定温度に保った後、６０℃から１１０℃まで２時間かけて昇温、その後１１０℃で１時間、継いで１３０℃で１時間各々一定温度に保って重合を行った。
重合中何ら異常は認められず、脱型して面状態が良好な透明樹脂板を得た。
【００４８】
【実施例８】
ＭＭＡ１００重量部とジシクロペンテニルオキシエチルアクリレート（ＤＣＰｔｅＯＥＡ）６０重量部の混合液に、ｔ−ブチルパーオキシ−２−エチルヘキサノエート０．２重量部とｔ−ブチルパーオキシ−３，５，５−トリメチルヘキサノエート０．１重量部を添加混合し、その後脱気して重合に備えた。
この組成物を実施例１に示したと同じ注型重合用鋳型に注入し、７０℃で２時間一定温度に保った後、７０℃から１３０℃まで４時間かけて昇温、その後１３０℃で１時間一定温度に保って重合を行った。
重合中９０℃付近で重合がやや暴走し、脱型して得られた樹脂板にはワカメ現象が僅かに見られた。
【００４９】
【比較例１】
ＭＭＡ１００重量部に、ベンゾイルパーオキサイド０．３重量部とｔ−ブチルパーオキシ−３，５，５−トリメチルヘキサノエート０．２重量部を添加混合し、その後脱気して重合に備えた。
この組成物を実施例１に示したと同じ注型重合用鋳型に注入し、６０℃で２時間一定温度に保った後、６０℃から１３０℃まで２時間かけて昇温、その後１３０℃で１時間一定温度に保って重合を行った。
重合中何ら異常は認められず、脱型して面状態が良好な透明樹脂板を得た。しかし、本樹脂の吸水率は０．５％以上であった。
【００５０】
【比較例２】
ＭＭＡ１００重量部、およびエチレングリコールジメタクリレート（ＥＧＤＭＡ）２５重量部の混合液に、ｔ−ブチルパーオキシ−２−エチルヘキサノエート０．２重量部とｔ−ブチルパーオキシ−３，５，５−トリメチルヘキサノエート０．１重量部を添加混合し、その後脱気して重合に備えた。
この組成物を実施例１に示したと同じ注型重合用鋳型に注入し、６０℃で２時間一定温度に保った後、６０℃から１３０℃まで４時間かけて昇温、その後１３０℃で１時間一定温度に保って重合を行った。
重合中８０℃付近で重合が暴走し、脱型して得られた樹脂板にはほぼ全面にワカメ現象が見られた。
上記実施例１〜９および比較例１〜２について、組成物および組成比を第１表（表１）に、また樹脂の物性評価を第２表（表２）に示す。
【００５１】
【表１】
2004075879.tif 000009
【００５２】
【表２】
2004075879.tif 000010
【００５３】
【発明の効果】
本発明によれば、透明性、低吸水性、耐熱性、剛性、および耐薬品性などに優れたメタクリル系樹脂を、重合反応の暴走を伴うことなく生産性よく提供することができる。また、上記特性に優れた透明部材、ディスプレイ用透明部材、自動車用透明部材を提供することができる。